(57)【特許請求の範囲】
【請求項１】
粘着性アクリル系樹脂と、２価の銅イオンからなる金属イオンよりなる赤外線吸収剤と、リン酸エステル若しくはホスホン酸エステルよりなるリン酸基含有化合物とが含有されていることを特徴とするアクリル系樹脂組成物。
【請求項２】
リン酸基含有化合物が、下記式（１）で表されるリン酸エステルまたは下記式（２）で表されるホスホン酸エステルであることを特徴とする請求項１に記載のアクリル系樹脂組成物。
【化１】
0003945836.tif 000006
【化２】
0003945836.tif 000007
【請求項３】
赤外線吸収剤として２価の銅イオンよりなる金属イオンが、粘着性アクリル系樹脂１００質量部に対して０．０１〜１５質量部の割合で含有されていることを特徴とする請求項１または請求項２に記載のアクリル系樹脂組成物。
【請求項４】
赤外線吸収剤として酸化インジウムおよび／または酸化スズからなる粒子状金属酸化物が含有されていることを特徴とする請求項１乃至請求項３のいずれか一に記載のアクリル系樹脂組成物。
【請求項５】
赤外線吸収剤として酸化インジウムおよび／または酸化スズからなる粒子状金属酸化物が、粘着性アクリル系樹脂１００質量部に対して０．０１〜５０質量部の割合で含有されていることを特徴とする請求項４に記載のアクリル系樹脂組成物。
【請求項６】
粘着性アクリル系樹脂１００質量部に対して、波長５００〜６００ｎｍの可視光線を吸収する特定可視光線吸収剤０．０１〜１０質量部が含有されていることを特徴とする請求項１乃至請求項５のいずれか一に記載のアクリル系樹脂組成物。
【請求項７】
特定可視光線吸収剤が、２価のコバルトイオンよりなる金属イオンであることを特徴とする請求項６に記載のアクリル系樹脂組成物。
【請求項８】
請求項１乃至請求項７のいずれか一に記載のアクリル系樹脂組成物よりなることを特徴とするアクリル系粘着剤。
【発明の詳細な説明】
【０００１】
【発明の属する技術分野】
本発明は、アクリル系樹脂組成物およびアクリル系粘着剤に関し、さらに詳しくは、優れた近赤外線吸収性を有するアクリル系樹脂組成物およびアクリル系粘着剤に関する。
【０００２】
【従来の技術】
従来、植物栽培雰囲気を覆って温室施設を構築するための農業用被覆材としては、軟質塩化ビニル樹脂、ポリエチレン樹脂、フッ素系樹脂等の材料よりなる軟質系のもの、または、ガラス、硬質塩化ビニル等の材料よりなる硬質系被覆材、或いはこれらの材料よりなるフィルム若しくはシートが積層されてなる多層型のものが用いられている。
しかしながら、これらの被覆材は、特定波長域における光線を選択的に吸収或いは透過する性能について特に考慮されたものではないため、これらの被覆材を利用した温室施設においては、夏季期間中に、当該施設内の温度が相当に上昇する。このような理由から、夏季期間中においては、農作物、特に高温を嫌う農作物を栽培するにあたって、温室施設を利用することができないという問題が指摘されていた。
【０００３】
【発明が解決しようとする課題】
本発明は、このような事情に基づいてなされたものであって、粘着性アクリル系樹脂に、特定の赤外線吸収材を含有させることにより、近赤外領域域の光線を高い効率で選択的に吸収する光学特性を有する樹脂組成物が得られること、この樹脂組成物を例えば粘着剤として用いることにより、実用性の高い熱線吸収性を有する複合材が得られることを見いだし、この知見に基づいて達成されたものである。
【０００４】
本発明の目的は、近赤外領域の光線を高い効率で遮断若しくは減衰させる性能を有するアクリル系樹脂組成物およびアクリル系粘着剤を提供することにある。
本発明の他の目的は、近赤外領域の光線を高い効率で遮断若しくは減衰させる性能を有すると共に、波長５００〜６００ｍ付近の光線を吸収する性能を有するアクリル系樹脂組成物およびアクリル系粘着剤を提供することにある。
【０００５】
【課題を解決するための手段】
本発明のアクリル系樹脂組成物は、粘着性アクリル系樹脂と、２価の銅イオンからなる金属イオンよりなる赤外線吸収剤と、リン酸エステル若しくはホスホン酸エステルよりなるリン酸基含有化合物とが含有されていることを特徴とする。
【０００６】
本発明のアクリル系樹脂組成物においては、リン酸基含有化合物が、下記式（１）で表されるリン酸エステルまたは下記式（２）で表されるホスホン酸エステルであることが好ましい。
【０００７】
【化３】
0003945836.tif 000002
【０００８】
【化４】
0003945836.tif 000003
【０００９】
本発明のアクリル系樹脂組成物においては、赤外線吸収剤である２価の銅イオンよりなる金属イオンの割合が、粘着性アクリル系樹脂１００質量部に対して０．０１〜１５質量部であることが好ましい。
【００１０】
また、赤外線吸収剤として酸化インジウムおよび／または酸化スズからなる粒子状金属酸化物が更に含有されてもよく、この場合には、当該粒子状金属酸化物の割合が、粘着性アクリル系樹脂１００質量部に対して０．０１〜５０質量部であることが好ましい。
【００１１】
本発明のアクリル系樹脂組成物においては、粘着性アクリル系樹脂１００質量部に対して、波長５００〜６００ｎｍの可視光線を吸収する特定可視光線吸収剤０．０１〜１０質量部を更に含有させることができる。
また、特定可視光線吸収剤が、２価のコバルトイオンよりなる金属イオンであることが好ましい。
【００１２】
本発明のアクリル系粘着剤は、上記のアクリル系樹脂組成物よりなることを特徴とする。
【００１３】
【発明の実施の形態】
以下、本発明のアクリル系樹脂組成物について詳細に説明する。
本発明のアクリル系樹脂組成物は、粘着性アクリル系樹脂に特定の赤外線吸収剤が含有されてなるものである。
ここに、「粘着性」とは、僅かな力で物体同士を瞬時に接着する性質、即ち、感圧接着性を意味する。
【００１４】
〔粘着性アクリル系樹脂〕
本発明に用いられる粘着性アクリル系樹脂は、少なくとも粘着成分を構成するアクリル系単量体を含有してなる単量体組成物を重合処理することにより得られる。
【００１５】
粘着成分として用いられるアクリル系単量体（以下、「粘着成分用単量体」ともいう。）としては、アルキル基の炭素数が４〜１２であって、ホモポリマーのガラス転移点が−７０℃〜−３０℃であるアクリル酸アルキルエステルを好適に用いることができ、その具体例としては、ｎ−ブチルアクリレート、２−エチルヘキシルアクリレート、オクチルアクリレート、デシルアクリレート等が挙げられる。
【００１６】
粘着性アクリル系樹脂を得るための単量体組成物には、上記の粘着成分用単量体の他に、凝集成分を構成する単量体および改質成分を構成する単量体を含有させることが好ましい。
【００１７】
凝集成分として用いられる単量体（以下、「凝集成分用単量体」ともいう。）としては、粘着成分用単量体と共重合可能なものであって、得られる共重合体全体のガラス転移点を高める作用を有するものが用いられ、その具体例としては、炭素数が１〜３の低級アルキル基を有するアクリル酸アルキルエステル、メタクリル酸アルキルエステル、酢酸ビニル、塩化ビニリデン、アクリロニトリル、スチレン等が挙げられる。
【００１８】
改質成分として用いられる単量体（以下、「改質成分用単量体」ともいう。）としては、粘着成分用単量体と共重合可能であって官能基を有するものが用いられ、その具体例としては、アクリル酸、メタクリル酸、マレイン酸、マレイン酸モノエステル等のカルボキシル基含有化合物、２−ヒドロシキエチルアクリレート、２−ヒドロキシエチルメタクリレート等の水酸基含有化合物、アクリルアミド、メタクリルアミド、Ｎ−ｔｅｒｔ−ブチルアクリルアミド、Ｎ−オクチルアクリルアミド等の酸アミド化合物、グリシジルアクリレート、グリシジルメタクリレート等のグリシジル基含有単量体などが挙げられる。
【００１９】
単量体組成物における各単量体の使用割合は、用いられる単量体の種類、得られるアクリル系樹脂組成物の使用目的などによって異なるが、通常、粘着成分用単量体が３０〜９５質量％、凝集成分用単量体が５〜５０質量％、改質成分用単量体が０．１〜１０質量％である。
【００２０】
単量体組成物を重合処理する方法としては、溶液重合法および乳化重合法を用いることができる。
重合処理に用いられる触媒としては、例えばベンゾイルパーオキサイド、アゾビスイソブチルニトリル、過硫酸アンモニウム、過硫酸カリウム等の過酸化物が挙げられる。
溶液重合法により単量体組成物の重合処理を行う場合には、重合溶媒として、
種々の有機溶剤を用いることができ、例えば、酢酸エチル等のエステル類、芳香族炭化水素類、ケトン類などが挙げられる。
乳化重合法により単量体組成物の重合処理を行う場合には、乳化剤として、従来乳化重合に使用されている種々のものを用いることができる。
【００２１】
このように、単量体組成物を重合処理することにより、粘着性アクリル系樹脂をポリマー溶液またはラテックスの状態で得ることができるが、本発明のアクリル系樹脂組成物を粘着剤として用いる場合には、ポリマー溶液またはラテックスの状態のままでその用途に供することもできる。
【００２２】
また、本発明に用いられる接着性アクリル系樹脂としては、その平均分子量が２０万〜２００万のものが好ましい。
【００２３】
〔赤外線吸収剤〕
本発明のアクリル系樹脂組成物には、下記の（ａ）の赤外線吸収剤が含有されており、これと共に（ｂ）の赤外線吸収剤が含有されてもよい。
（ａ）２価の銅イオンからなる金属イオン（以下、「赤外線吸収剤ａ」ともいう。）
（ｂ）酸化インジウムおよび／または酸化スズの粒子状金属酸化物（以下、「赤外線吸収剤ｂ」ともいう。）
【００２４】
（１）赤外線吸収剤ａ：
赤外線吸収剤ａとして用いられる２価の銅イオンよりなる金属イオンは、適宜の銅化合物よりなる金属化合物から得られるものである。
上記の銅化合物の具体例としては、酢酸銅、塩化銅、蟻酸銅、ステアリン酸銅、安息香酸銅、エチルアセト酢酸銅、ピロリン酸銅、ナフテン酸銅、クエン酸銅等の無水物または水和物が挙げられる。
【００２５】
赤外線吸収剤として、２価の銅イオンからなる金属イオンを用いる場合には、当該金属イオンの分散性を高めるために、粘着性アクリル系樹脂中にリン酸エステル若しくはホスホン酸エステルからなるリン酸基含有化合物を共に含有させることが好ましい。本発明において、「リン酸基」とは、ＰＯ（ＯＨ）n −（ｎは１または２である。）で表される基をいう。
このようなリン酸基含有化合物としては、上記式（１）で表されるリン酸エステル（以下、「特定のリン酸エステル」ともいう。）若しくは上記式（２）で表されるホスホン酸エステル（以下、「特定のホスホン酸エステル」ともいう。）を用いることが好ましい。
【００２６】
特定のリン酸エステルの具体例としては、モノメチルフォスフェート、ジメチルフォスフェート、モノエチルフォスフェート、ジエチルフォスフェート、モノイソプロピルフォスフェート、ジイソプロピルフォスフェート、モノｎ−ブチルフォスフェート、ジｎ−ブチルフォスフェート、モノブトキシエチルフォスフェート、ジブトキシエチルフォスフェート、モノ（２−エチルヘキシル）フォスフェート、ジ（２−エチルヘキシル）フォスフェート、モノｎ−デシルフォスフェート、ジｎ−デシルフォスフェート、モノイソデシルフォスフェート、ジイソデシルフォスフェート、モノオレイルフォスフェート、ジオレイルフォスフェート、モノイソステアリルフォスフェート、ジイソステアリルフォスフェート、モノフェニルフォスフェート、ジフェニルフォスフェート等が挙げられる。
【００２７】
また、特定のリン酸エステルとしては、上記式（１）で示されるように、置換基Ｒ1 として、エチレンオキサイド基が結合したアクリロイル基（Ｘが水素原子の場合）またはメタクリロイル基（Ｘがメチル基の場合）よりなる重合性官能基が結合されたものを用いることができる。
ここで、エチレンオキサイド基の繰り返し数ｍは０〜５の整数である。このｍの値が５を超えると、粘着性アクリル系樹脂との相溶性が低いものとなるため、得られるアクリル系樹脂組成物の透明性が低下して必要とされる波長の光線透過率が小さくなるため好ましくない。
【００２８】
このような重合性官能基を有する特定のリン酸エステルの具体例としては、２−アクリロキシエチルアッシドフォスフェート、２−メタクリロキシエチルアッシドフォスフェート、ビス（２−メタクリロキシエチルアッシドフォスフェート）等が挙げられる。
【００２９】
また、このような重合性官能基を有する特定のリン酸エステルは、前述の粘着性アクリル系樹脂を得るための単量体組成物に含有されて重合処理されることにより、粘着性アクリル系樹脂の分子構造中に含有されていてもよい。
【００３０】
特定のホスホン酸エステルの具体例としては、モノメチルメチルホスホネート、モノエチルエチルホスホネート、モノブチルブチルホスホネート、モノ（２−エチルヘキシル）２−エチルヘキシルホスホネート等が挙げられる。
【００３１】
これらの中では、上記式（１）における基Ｒ1 あるいは上記式（２）における基Ｒ2 および基Ｒ3 が、２−エチルヘキシル基である化合物、具体的には、モノ（２−エチルヘキシル）フォスフェート若しくはジ（２−エチルヘキシル）フォスフェート、またはモノ（２−エチルヘキシル）２−エチルヘキシルホスホネートが、粘着性アクリル系樹脂との相溶性に優れ、赤外線吸収剤ａの粘着性アクリル系樹脂中への分散性を高めることができる点で、好ましい。
【００３２】
本発明において赤外線吸収剤ａを用いる場合には、当該赤外線吸収剤ａの使用割合は、粘着性アクリル系樹脂１００質量部に対して０．０１〜１５質量部、好ましくは０．１〜１５質量部である。
この割合が０．０１質量部未満の場合には、赤外線を吸収する性能が殆ど得られない。一方、この割合が１５質量部を超える場合には、粘着性アクリル系樹脂中に均一に分散させることが困難となる。
【００３３】
また、リン酸基含有化合物は、２価の銅イオンよりなる金属イオン１モルに対して１〜１０モルとなる割合で用いられることが好ましく、これにより、２価の銅イオンよりなる金属イオンを粘着性アクリル系樹脂中に十分に分散させることができる。
【００３４】
（２）赤外線吸収剤ｂ：
赤外線吸収剤ｂは、酸化インジウムおよび酸化スズのいずれか一方または両方からなる粒子状金属酸化物（以下、「特定の粒子状金属酸化物」ともいう。）よりなるものである。
特定の粒子状金属酸化物として、酸化インジウムを主成分とするものを用いる場合には、酸化インジウムにおけるインジウム原子の一部がスズ原子で置換され、さらに酸素欠陥が導入されて酸化インジウム中のキャリア電子密度が増大された、酸化インジウムと酸化スズとの複合酸化物（以下、「ＩＴＯ」（Ｉｎｄｉｕｍ  Ｔｉｎ  Ｏｘｉｄｅ）ともいう。）であることが好ましい。
また、特定の粒子状金属酸化物として酸化スズを主成分とするものを用いる場合には、スズ酸化物におけるスズ原子の一部がアンチモン原子で置換され、さらに酸素欠陥が導入されて酸化スズ中のキャリア電子密度が増大された、酸化スズと酸化アンチモンとの複合酸化物（以下、「ＡＴＯ」（Ａｎｔｉｍｏｎｙ  Ｔｉｎ  Ｏｘｉｄｅ）ともいう。）であることが好ましい。
【００３５】
上記のＩＴＯまたはＡＴＯは、酸化インジウム単体または酸化スズ単体に比較して、いずれも、近赤外領域の光線の反射が一層低波長側の領域から生じるようになるため、１２００ｎｍより長い波長域の光線の透過率が一層低下したものとなると思われる。
【００３６】
このような特定の粒子状金属酸化物としては、特に最大粒子径が０．１μｍ以下であり、粒子径分布が０．００１〜０．０５μｍの範囲内にある超微粒子状粉末が好ましい。
特定の粒子状金属酸化物の最大粒子径が０．１μｍを超える場合には、可視光線域の光線透過率が低下し、優れた透明性を有するアクリル系樹脂組成物を得ることができない。一方、特定の粒子状金属酸化物の粒子径が０．００１μｍ未満のものを含有する場合には、微粒子が凝集しやすくなり、当該粒子状金属酸化物を粘着性アクリル系樹脂中に均一に分散させることが困難になり、また、粒子状金属酸化物自体の製造も非常に困難である。
【００３７】
赤外線吸収剤ｂを用いる場合には、この赤外線吸収剤ｂの含有量は、アクリル系樹脂組成物の透明性や機械的特性などが損なわれない範囲でできるだけ多い方が望ましいが、粘着性アクリル系樹脂１００質量部に対して０．０１〜５０質量部、好ましくは０．１〜５０質量部、より好ましくは０．５〜５０質量部である。
【００３８】
本発明のアクリル系樹脂組成物においては、上記の赤外線吸収剤ａおよび赤外線吸収剤ｂが、それぞれ単独で用いられていてもよく、また両者を組み合わせて用いられてもよい。赤外線吸収剤ａおよび赤外線吸収剤ｂの両方を用いる場合には、赤外線吸収剤ａおよび赤外線吸収剤ｂの各々の割合が、上述の範囲内であって、かつ両者の合計量が、粘着性アクリル系樹脂１００質量部に対し０．０１〜６５質量部となる割合で用いられる。
【００３９】
（３）赤外線吸収剤ｃ：
本発明においては、上記の赤外線吸収剤ａまたは赤外線吸収剤ｂと共に、下記式（３）で表されるフェニレンジアミン誘導体よりなる赤外線吸収剤ｃを併用することができる。
【００４０】
【化５】
0003945836.tif 000004
【００４１】
〔上記式（３）において、Ｒは水素原子または炭素数が１〜１２のアルキル基、Ｘは、ＳｂＦ6 、ＣｌＯ4 、ＰＦ6 、ＢＦ6 、ＮＯ3 またはハロゲン原子を示し、ｎは１または２である。〕
【００４２】
このようなフェニレンジアミン誘導体は、可視光線域の光線透過性を損なうことなく波長７６０〜１５００ｎｍの赤外線を効率よく吸収することができる特徴を有している。
【００４３】
このフェニレンジアミン誘導体の具体例としては、Ｎ，Ｎ，Ｎ’，Ｎ’−テトラキス（ｐ−ジ−ｎ−ブチルアミノフェニル）−ｐ−ベンゾキノン−ビス（イモニウムの過塩素酸塩）、Ｎ，Ｎ，Ｎ’，Ｎ’−テトラキス（ｐ−ジエチルアミノフェニル）−ｐ−ベンゾキノン−ビス（イモニウムのヘキサフルオロアンチモン酸塩）、Ｎ，Ｎ，Ｎ’，Ｎ’−テトラキス（ｐ−ジ−ｎ−ヘキシルアミノフェニル）−ｐ−ベンゾキノン−ビス（イモニウムのフッ化ホウ素酸塩）、Ｎ，Ｎ，Ｎ’，Ｎ’−テトラキス（ｐ−ジ−イソプロピルアミノフェニル）−ｐ−ベンゾキノン−ビス（イモニウムの硝酸塩）、Ｎ，Ｎ，Ｎ’，Ｎ’−テトラキス（ｐ−ジ−ｎ−オクチルアミノフェニル）−ｐ−ベンゾキノン−ビス（イモニウムのヘキサフルオロアンチモン酸塩）、Ｎ，Ｎ，Ｎ’，Ｎ’−テトラキス（ｐ−ジエチルアミノフェニル）−ｐ−ベンゾキノン−ビス（イモニウムの臭素塩）、Ｎ，Ｎ，Ｎ’，Ｎ’−テトラキス（ｐ−ジ−ｎ−ブチルアミノフェニル）−ｐ−フェニレンジアミニウムの過塩素酸塩、Ｎ，Ｎ，Ｎ’，Ｎ’−テトラキス（ｐ−ジメチルアミノフェニル）−ｐ−フェニレンジアミニウムの塩素塩、Ｎ，Ｎ，Ｎ’，Ｎ’−テトラキス（ｐ−ジ−ｎ−ドデシルアミノフェニル）−ｐ−フェニレンジアミニウムのヘキサフルオロアンチモン酸塩、Ｎ，Ｎ，Ｎ’，Ｎ’−テトラキス（ｐ−ジエチルアミノフェニル）−ｐ−フェニレンジアミニウムのフッ化ホウ素酸塩、Ｎ，Ｎ，Ｎ’，Ｎ’−テトラキス（ｐ−ジ−ｎ−ブチルアミノフェニル）−ｐ−フェニレンジアミニウムのフッ素塩、Ｎ，Ｎ，Ｎ’，Ｎ’−テトラキス（ｐ−ジエチルアミノフェニル）−ｐ−フェニレンジアミニウムの過塩素酸塩等が挙げられる。
【００４４】
このような赤外線吸収剤ｃの使用割合は、粘着性アクリル系樹脂１００質量部に対して０．０１〜１質量部、特に、０．０１〜０．７質量部であることが好ましい。
この割合が０．０１質量部未満の場合には、当該赤外線吸収剤ｃを添加することによる赤外線の吸収性を向上させる効果が十分に得られず、一方、この割合が１質量部を超える場合には、可視光線領域における光線透過率の低下が大きくなり、好ましくない。
【００４５】
〔可視光線吸収剤〕
本発明のアクリル系樹脂組成物においては、波長５００〜６００ｎｍの可視光線を吸収する特定可視光線吸収剤を更に含有させることができる。
このような特定可視光線吸収剤としては、２価のコバルトイオンよりなる金属イオンを用いることができる。
【００４６】
特定可視光線吸収剤に用いられる２価のコバルトイオンよりなる金属イオンは、適宜のコバルト化合物よりなる金属化合物から得られるものである。
このコバルト化合物の具体例としては、酢酸コバルト、蟻酸コバルト、安息香酸コバルト、ナフテン酸コバルト、臭化コバルト、塩化コバルト、硝酸コバルト、硫酸コバルト、硫酸二アンモニウムコバルト等の無水物または水和物が挙げられる。
【００４７】
特定可視光線吸収剤として２価のコバルトイオンよりなる金属イオンを用いる場合には、前述の赤外線吸収剤ａと同様に、粘着性アクリル系樹脂中にリン酸エステル若しくはホスホン酸エステルからなるリン酸基含有化合物を、当該金属イオン１モルに対して１〜１０モルとなる割合で含有させることが好ましい。
このリン酸基含有化合物としては、前述の赤外線吸収剤ａに用いられるリン酸基含有化合物として例示した特定のリン酸エステル若しくは特定のホスホン酸エステルを挙げることができる。
【００４８】
また、リン酸基含有化合物として、上記式（１）における基Ｒ1 または上記式（２）における基Ｒ2 および基Ｒ3 が２−エチルヘキシル基である化合物、具体的には、モノ（２−エチルヘキシル）フォスフェート若しくはジ（２−エチルヘキシル）フォスフェート、またはモノ（２−エチルヘキシル）２−エチルヘキシルホスホネートが、粘着性アクリル系樹脂との相溶性に優れ、２価のコバルトイオンからなる金属イオンの粘着性アクリル系樹脂中への分散性を高めることができる点で、特に好ましい。
【００４９】
このような特定可視光線吸収剤の使用割合は、粘着性アクリル系樹脂１００質量部に対して０．０１〜１０質量部、好ましくは０．０５〜１０質量部である。
この割合が０．０１質量部未満の場合には、波長５００〜６００ｎｍの可視光線を吸収する性能が殆ど得られない。一方、この割合が１０質量部を超える場合には、金属イオンを粘着性アクリル系樹脂中に均一に分散させることが困難となり、５００〜６００ｎｍの可視光線を選択的に吸収すると共に、それ以外の波長域の可視光線を十分に透過させることが困難となる。
また、特定可視光線吸収剤は、赤外線吸収剤との合計量が粘着性アクリル系樹脂１００質量部に対して６５質量部以下となる割合で用いることが好ましい。
【００５０】
また、リン酸基含有化合物は、上述の赤外線吸収剤ａおよび特定可視光線吸収剤と共に用いられるが、その合計量が、粘着性アクリル系樹脂１００質量部に対して２００質量部以下、特に、１００質量部以下であることが好ましい。
【００５１】
このように、本発明においては、赤外線吸収剤として用いられる２価の銅イオンよりなる金属イオンに加えて、特定可視光線吸収剤として２価のコバルトイオンよりなる金属イオンを用いることができるが、これらの金属イオン以外に、本発明の目的を阻害しない範囲で、他の金属によるイオンが含有されていてもよい。このような他の金属によるイオンとしては、ナトリウムイオン、カリウムイオン、鉄イオン、マンガンイオン、マグネシウムイオン、ニッケルイオン、タングステンイオン等を挙げることができる。この他の金属によるイオンは、２価の銅イオンまたは２価のコバルトイオンと同様に適宜の金属化合物から得られるものである。
このような他の金属によるイオンを用いることにより、当該他の金属によるイオンに応じた光線吸収特性が得られる。
【００５２】
また、本発明においては、波長５００〜６００ｎｍの可視光線を選択的に吸収する可視光線吸収剤として、ピラジン環を有する化合物、ペリレン系染料、アントラキノン系染料、ナフトキノン系染料、アミニウム系色素或いはフタロシアニン等の金属錯体等の顔料、染料或いは有機色素等を用いることができる。これらの染料や化合物は、粘着性アクリル系樹脂１００質量部に対して０．０１〜５質量部となる割合で用いることができる。
【００５３】
また、本発明のアクリル系樹脂組成物には、架橋剤としてポリイソシアネート化合物、メラミン、各種金属化合物を含有させることができ、これにより、粘着剤として適用されたときの凝集性を高めることができる。
【００５４】
さらに、本発明のアクリル系樹脂組成物には、種々の添加剤、例えば各種安定剤、紫外線吸収剤、抗酸化剤等を必要に応じて用いることができる。また、リン酸エステルとして重合性官能基を有する化合物を用いるときには、重合開始剤として有機過酸化物や光重合開始剤を用いることもできる。
【００５５】
本発明のアクリル系樹脂組成物は、上記の粘着性アクリル系樹脂またはそのポリマー溶液若しくはラテックスに、赤外線吸収剤および必要に応じて用いられる特定可視光線吸収剤またはその他の添加剤を混合することにより得られる。
また、赤外線吸収剤として２価の銅イオンからなる金属イオンを用いる場合、或いは特定可視光線吸収剤として２価のコバルトイオンを用いる場合には、これらの金属イオンを、前述の重合性官能基を有する特定のリン酸エステルと共に、粘着性アクリル系樹脂を得るための単量体組成物に含有させ、当該単量体組成物の重合処理を行ってもよい。
【００５６】
このようにして得られるアクリル系樹脂組成物は、それ自体が十分な粘着性を有すると共に、近赤外領域の波長域の光線を高い効率で遮断若しくは減衰させる性能を有し、また、特定可視光線吸収剤が含有される場合には、波長５００〜６００ｎｍの光線を吸収する性能を有するため、熱線の照射を防止することが要求される用途への適用に有用である。
例えば、本発明のアクリル系樹脂組成物を粘着剤として適宜の基体に適用し、得られる粘着層によりシート若しくはフィルムを積層することにより、熱線吸収性を有する多層型のシート若しくはフィルムを構成することができ、このようなシート若しくはフィルムを、例えば植物栽培雰囲気を覆って温室施設を構築するための農業用被覆材として用いることにより、夏季期間中に当該施設内の温度の上昇を抑制することができ、温室施設の利用期間を広げることができる。積層されるシート若しくはフィルムは、熱線吸収性を有しないものであっても、有するものであってもよく、本発明のアクリル系樹脂組成物によって得られる粘着層により、熱線吸収性において加算的効果が得られる。
また、既存の設備に対しても、これに本発明のアクリル系樹脂組成物よりなる粘着層を形成してシート若しくはフィルムを積層することにより、熱線吸収性を付与することができる。
【００５７】
以下、本発明を実施例を用いて説明するが、本発明はこれらの実施例に限定されるものではない。
尚、以下において、「部」は「質量部」を意味する。
【００５８】
〔実施例１〕
ブチルアクリレート６０部と、２−エチルヘキシルアクリレート２６部と、メチルメタクリレート１０部と、アクリル酸３部と、トルエン２００部とを混合し、更に、重合開始剤としてベンゾイルパーオキサイド０．１部を添加して混合することにより、単量体組成物を調製した。この単量体組成物を、６０℃で１０時間の重合処理を行うことにより、粘着性アクリル系樹脂を含有してなるポリマー溶液を得た。
このポリマー溶液にＡＴＯ超微粒子粉体（住友セメント製）１０部と共に、酢酸銅２８部とジ（２−エチルヘキシル）フォスフェート１００部との混合物１００部（粘着性アクリル系樹脂１００部に対する２価の銅イオンの量が７．７部）を添加し、十分に攪拌混合することにより、本発明の液状のアクリル系樹脂組成物を製造した。
【００５９】
得られたアクリル系樹脂組成物を試料として、次のようにして光線吸収特性を調べた。
バーコーターを用いて、厚みが５０μｍのポリエステルフィルムの一面に、試料であるアクリル系樹脂組成物を、塗布し、次いで、１００℃のオーブン中で２分間加熱してトルエンの除去処理を行うことにより、フィルム上にアクリル系樹脂組成物よりなる厚みが５０μｍの粘着層を形成した。
この粘着層が形成されたポリエステルフィルムと厚みが２ｍｍのアクリル板とを、当該粘着層がアクリル板と接するよう貼り合わせることにより、測定用シートを作製した。このシートの光線透過率を分光光度計を用いて測定した。結果を表１に示す。
【００６２】
〔実施例２〕
２−エチルヘキシルアクリレート７０部と、２−アクリロイルオキシアシッドフォスフェート１５部と、ビス（２−アクリロイルオキシアシッドフォスフェート）１５部と、トルエン２００部と、酢酸銅２０部とを十分に攪拌混合し、更に、重合開始剤としてベンゾイルパーオキサイド０．１部を添加して混合することにより、単量体組成物を調製した。
この単量体組成物を、６０℃で１０時間の重合処理を行うことにより、粘着性アクリル系樹脂および２価の銅イオンを含有してなるポリマー溶液を調製した。このポリマー溶液における粘着性アクリル系樹脂１００部に対する２価の銅イオンの量は７．５部であった。  このポリマー溶液にＡＴＯ超微粒子粉体１０部を添加し、十分に攪拌混合することにより、本発明の液状のアクリル系樹脂組成物を製造した。
得られたアクリル系樹脂組成物について、実施例１と同様にして光線吸収特性を調べた。結果を表１に示す。
【００６５】
【表１】
0003945836.tif 000005
【００６６】
表１から明らかなように、実施例１および２に係る組成物は、波長１２００ｎｍ以上の近赤外線を高い効率で遮断若しくは減衰させるものであることが確認された。
【００６７】
【発明の効果】
本発明のアクリル系樹脂組成物は、それ自体が十分な粘着性を有すると共に、近赤外線、特に波長１２００ｎｍより長い波長域の光線を高い効率で遮断若しくは減衰させる性能を有するものであり、熱線の照射を防止することが要求される種々の用途への適用に有用である。
例えば、本発明のアクリル系樹脂組成物を粘着剤として適宜の基体に適用することにより、多層型のシート或いはフィルムを構成し、これを植物栽培雰囲気を覆って温室施設を構築するための農業用被覆材として用いることにより、夏季期間中に当該施設内の温度の上昇を抑制することができ、温室施設の利用期間を広げることができる。
また、既存の設備に対しても、これに本発明のアクリル系樹脂組成物よりなる粘着層を形成してシート若しくはフィルムを積層することにより、熱線吸収性を付与することができる。